(57)【要約】本発明は透明な熱可塑性プラスチックベース材料から製造されており、かつ少なくとも２つの相対する平面状層（１ａ、１ｂ）からなるベース成形体からなり、この際この平面状層は鉛直または斜めに設けられたブリッジ（２）により相互に連結しており、平面状層の１つ（１ａ）は透明なプラスチックベース材料からなるプラスチックマトリックスからなる付加的な層（３）を備える、プラスチック製品において、付加的な層（３）はＩＲ−吸収層であり、この層はプラスチック製品の透明性に影響を与えないＩＲ−吸収剤を含有し、このＩＲ−吸収剤は近赤外線の領域（７８０ｎｍ〜１１００ｎｍ）で平均透過率が８０％より少なく、プラスチック製品が光透過率（Ｄ６５）１５〜８６％、熱伝導係数４Ｗ／ｍ２Ｋ以下およびＳＫ数１.１５以上であることを特徴とする、プラスチック製品に関する。更に本発明はガラス化部材、屋根用部材、断熱部材としてのプラスチック製品の使用に関する。
2004536733.tif 000002
【特許請求の範囲】
【請求項１】
透明な熱可塑性プラスチックベース材料から製造されており、かつ少なくとも２つの相対する平面状層（１ａ、１ｂ）からなるベース成形体からなり、この際この平面状層は鉛直または斜めに設けられたブリッジ（２）により相互に連結しており、平面状層の１つ（１ａ）は透明なプラスチックベース材料からなるプラスチックマトリックスからなる付加的な層（３）を備える、プラスチック製品において、付加的な層（３）はＩＲ−吸収層であり、この層はプラスチック製品の透明性に影響を与えないＩＲ−吸収剤を含有し、このＩＲ−吸収剤は近赤外線の領域（７８０ｎｍ〜１１００ｎｍ）で平均透過率が８０％より少なく、プラスチック製品が光透過率（Ｄ６５）１５〜８６％、熱伝導係数４Ｗ／ｍ２Ｋ以下およびＳＫ数１.１５以上であることを特徴とする、プラスチック製品。
【請求項２】
二重ウェブサンドイッチパネル、多重ウェブサンドイッチパネル、特に三重ウェブサンドイッチパネルまたは四重ウェブサンドイッチパネルであるか、または格子サンドイッチパネルである、請求項１記載のプラスチック製品。
【請求項３】
ベース成形体が実質的にポリメチルメタクリレートプラスチック、耐衝撃性に変性されたポリメチルメタクリレート、ポリカーボネートプラスチック、ポリスチレンプラスチック、スチレン−アクリロニトリルプラスチック、ポリエチレンテレフタレート−プラスチック、グリコール変性ポリエチレンテレフタレート−プラスチック、ポリ塩化ビニル−プラスチック、透明なポリオレフィン−プラスチック、アクリロニトリル−ブタジエン−スチレン（ＡＢＳ）−プラスチックまたは種々の熱可塑性プラスチックの混合物（ブレンド）からなる、請求項１または２記載のプラスチック製品。
【請求項４】
プラスチック製品の付加的な層（３）がベース成形体上に担持された同時押出層、塗料層またはラミネートされたフィルム層である、請求項１から３までのいずれか１項記載のプラスチック製品。
【請求項５】
付加的な層（３）がベース成形体と固定的に結合していない、請求項１から４までのいずれか１項記載のプラスチック製品。
【請求項６】
付加的な層（３）が透明なプラスチックベース材料からなるプラスチックマトリックスからなり、このプラスチックベース材料が熱可塑性プラスチック、熱弾性プラスチックまたは架橋したプラスチックであり、かつ／またはベース成形体のプラスチックタイプと同じである、請求項１から５までのいずれか１項記載のプラスチック製品。
【請求項７】
ＩＲ−吸収層が付加的にＵＶ−吸収剤を含有する、請求項１から６までのいずれか１項記載のプラスチック製品。
【請求項８】
付加的な層（３）上にプラスチックからなる１つ以上の層が更に担持されている、請求項１から７までのいずれか１項記載のプラスチック製品。
【請求項９】
ＩＲ−吸収剤が有機Ｃｕ（ＩＩ）−ホスフェート−化合物である、請求項１から８までのいずれか１項記載のプラスチック製品。
【請求項１０】
有機Ｃｕ（ＩＩ）−ホスフェート−化合物がリン酸メタクリロイルオキシエチルエステル／銅−（ＩＩ）−錯体である、請求項９記載のプラスチック製品。
【請求項１１】
ＩＲ−吸収剤がフタロシアニン誘導体である、請求項１から８までのいずれか１項記載のプラスチック製品。
【請求項１２】
ＩＲ−吸収剤がクオータリレンテトラカルボンイミド化合物である、請求項１から８までのいずれか１項記載のプラスチック製品。
【請求項１３】
ガラス化部材、屋根用部材、断熱部材としての請求項１から１２までのいずれか１項記載のプラスチック製品の使用。
【発明の詳細な説明】
【技術分野】
【０００１】
本発明は製品の低い熱伝導性、高い光透過率および１つの側で近赤外線領域における吸収を有するプラスチック製品およびその屋根のためのおよびガラス化のための断熱材およびサンスクリーニング材としての使用に関する。
【０００２】
従来技術
特許明細書ＥＰ０５４８８２２Ｂ１は、ＤＩＮ６７５０７による選択係数が１.１５より大である、光透過性プラスチックからなる非晶質ベース材料およびこのベース材料に付着する層厚５〜４０μｍで、かつ透明な結合剤からなる被覆層中に設けられたＩＲ−反射性の、表面に平行に配置した粒子を含有する、光透過性のＩＲ−反射製品を記載している。
【０００３】
この種のＩＲ−反射性パール光沢顔料を含有する同時押出層を有するプラスチック製品は、例えばポリメチルメタクリレートからなる四重ウェブサンドイッチパネル（Stegvierfachplatten）の形で市販されている。二重ウェブサンドイッチパネルまたは二層格子サンドイッチパネル（zweischichitige Fachwerkplatten）として構成されている、相応して積層されたポリカーボネートパネルも公知である。
【０００４】
プラスチックからなる、透明なＩＲ−吸収製品は次の文献中に記載されている：
ＥＰ９２７７４１：銅ジチオカルバメート化合物を含有し、射出成形することのできる熱可塑性プラスチック、
ＪＰ１０１５７０２３：ＩＲ−吸収性のジチオール金属錯体を含有する熱可塑性プラスチック、
ＥＰ６０７０３１、ＪＰ０６２４０１４６：ＩＲ−吸収性のフタロシアニン金属錯体を含有する熱可塑性プラスチック、
ＪＰ６１００８１１３：ガラス化材上に使用することのできるＩＲ−吸収性接着フィルム、
ＪＰ５６１２９２４３、ＥＰ１９０９７：ＩＲ−吸収剤として有機銅ホスフェート錯体を含有するメチルメタクリレートからなるプラスチックシート。
【０００５】
ＷＯ０１／１８１０１はＩＲ吸収性の染料を含有する成形材料を記載している、この成形材料は、場合により付加的に１つ以上の同時押出層を有していてよい、中空パネル、二重ウェブサンドイッチパネルまたは多重ウェブサンドイッチパネルの製造のためにも好適である。そのような実施形においては全成形体がＩＲ−吸収顔料を含有する。これは吸収熱が全プラスチック製品を加熱し、この熱は非特異的に全ての側に放出される、という欠点を有する。
【０００６】
課題および解決法
本発明の課題はガラス化部材、屋根用部材および／または断熱部材として使用することができ、太陽光による加熱に対して公知技術より改善された保護を可能にする、簡単な方法で製造可能なプラスチック製品を製造することである。これが澄明に透明なプラスチック製品を製造することを可能にするのが有利である。
【０００７】
この課題は、透明な熱可塑性プラスチックベース材料から製造されており、かつ少なくとも２つの相対する平面状層（１ａ、１ｂ）からなるベース成形体からなり、この際この平面状層は鉛直または斜めに設けられたブリッジ（Stegen）（２）により相互に連結しており、平面状層の１つ（１ａ）は透明なプラスチックベース材料からなるプラスチックマトリックスからなる付加的な層（３）を備える、プラスチック製品において、付加的な層（３）はＩＲ−吸収層であり、この層はプラスチック製品の透明性に影響を与えないＩＲ−吸収剤を含有し、このＩＲ−吸収剤は近赤外線の領域（７８０ｎｍ〜１１００ｎｍ）で平均透過率が８０％より少なく、プラスチック製品が光透過率（Ｄ６５）１５〜８６％、熱伝導係数４Ｗ／ｍ２Ｋ以下およびＳＫ数１.１５以上であることを特徴とする、プラスチック製品により解決する。
【０００８】
公知のＩＲ−反射プラスチック製品に対して、公知の真珠光沢タイプのＩＲ−反射顔料がＩＲ−吸収性化合物により代えられている。ＩＲ−吸収性化合物はプラスチックマトリックス中にほとんど可溶性であるので、プラスチック製品の透明性自体を損なわない。半透明のプラスチック製品の代わりに透明なプラスチック製品を得る。熱を外側に反射するＩＲ−反射顔料と異なり、ＩＲ−吸収剤を使用する際には、熱がプラスチックマトリックス中に取り込まれるという問題が生じる。従って、太陽の放射線での照射の際には、このプラスチックの過熱が生じる危険性が根本的にある。しかしながら意外にも、ＩＲ−吸収剤を、鉛直または斜めに設けられたブリッジ（２）により相互に連結している、２つ以上の平行に設けられた平面状層（１ａ、１ｂ、場合により１ｃ、１ｄ等）からなるプラスチック製品と組合せることにより、この効果を取り除くことができる。ＩＲ−吸収層中に生じる熱は対流により主に上方に放出される。これにより非常に僅かな熱がパネルの室中に、例えば二重ウェブサンドイッチパネルの室中に達する。この結果は、熱伝導係数４Ｗ／ｍ２Ｋ以下および少なくともＳＫ数１.１５を同時に有する、プラスチック製品である。下方の空気層が付加的に断熱作用を示すために、ＩＲ−吸収剤およびその下方に存在する空気室のこの相乗的効果は、多層のパネルにおいて、例えば２〜５つの層もしくはウェブのパネル、例えば多重ウェブサンドイッチパネルにおいて、特に三重ウェブサンドイッチパネルまたは四重ウェブサンドイッチパネルまたは多層の格子サンドイッチパネルで更に増強される。
【０００９】
層の数が最適値を越える場合、相乗効果は再び低下する。この場合には、光透過率Ｔが全エネルギー透過度ｇより強く低下し、選択係数Ｔ／ｇは不所望に低下する。このマイナスの効果は六重またはそれ以上の層を有するパネルで生じる。
【００１０】
本発明を、例として図１により詳細に説明するが、本発明はこれに限定されるものではない。
【００１１】
図１：上ウェブ（１ａ）、下ウェブ（１ｂ）、中間ウェブ（１ｃ）および（１ｄ）、ブリッジ（２）およびＩＲ−吸収剤を含有する外側層（３）を有する四重ウェブサンドイッチパネルの概略断面図
発明の実施
本発明は、透明な熱可塑性プラスチックベース材料から製造されており、かつ少なくとも２つの相対する平面状層（１ａ、１ｂ）からなるベース成形体からなり、この際この平面状層は鉛直または斜めに設けられたブリッジ（２）により相互に連結しており、平面状層の１つ（１ａ）は透明なプラスチックベース材料からなるプラスチックマトリックスからなる付加的な層（３）を備える、プラスチック製品であり、その際、付加的な層（３）はＩＲ−吸収層であり、この層はプラスチック製品の透明性に影響を与えないＩＲ−吸収剤１種以上を含有し、このＩＲ−吸収剤は近赤外線の領域（７８０ｎｍ〜１１００ｎｍ）で平均透過率が８０％より少なく、有利には６５％より少なく、プラスチック製品が光透過率（Ｄ６５、ＤＩＮ６７５０７）１５〜８６％、有利に２５〜７０％、特に有利に３５〜６５％であり、熱伝導係数４Ｗ／ｍ２Ｋ以下、有利に？〜３Ｗ／ｍ２Ｋであり、および選択係数（ＳＫ数、Ｔ／ｇ、ＤＩＮ６７５０７による）１.１５以上、有利に１.２〜１.８、特に有利に１.３〜１.６であることを特徴とする、プラスチック製品に関する。
【００１２】
ベース成形体
ベース成形体は少なくとも２つの相対する平面状層（１ａ、１ｂ）からなり、この平面状層は鉛直または斜めに設けられたブリッジ（２）により相互に連結している。この平面状層は有利に相互に平行に相対している。二重ウェブサンドイッチパネルにおいては、例えば２つの平行に相対するウェブ層、すなわち上ウェブ（１ａ）および下ウェブ（１ｂ）が相応するブリッジ（２）と共に存在する。三重ウェブサンドイッチパネルは上ウェブおよび下ウェブに平行に設けられた中間ウェブ（１ｃ）を付加的に有する。格子サンドイッチパネルにおいてはブリッジは少なくとも部分的に斜めに設けられていてよい。
【００１３】
こうして、ベース成形体は二重ウェブサンドイッチパネル、特に多重ウェブサンドイッチパネル、有利に三重ウェブサンドイッチパネルまたは特に有利に四重ウェブサンドイッチパネルまたは格子サンドイッチパネルであってよい。
【００１４】
通常の寸法は：
１０〜６０ｍｍの範囲のパネルの層厚、
３００〜３０００ｍｍの幅、
上ウェブおよび下ウェブの層厚：約１〜３ｍｍ
中間ウェブおよびブリッジの層厚：約０.３〜２ｍｍ
長さ：約６０００ｍｍ〜それ以上まで（必要に応じて短くする）
材料
ベース成形体は実質的に透明な熱可塑性プラスチックベース材料からなり、これは例えば、ポリメチルメタクリレートプラスチック、耐衝撃性に変性されたポリメチルメタクリレート（例えば、ＥＰ−Ａ０７３３７５４を参照）、ポリカーボネートプラスチック（分枝または線状ポリカーボネート）、ポリスチレンプラスチック、スチレン−アクリル−ニトリルプラスチック、ポリエチレンテレフタレート−プラスチック、グリコール変性ポリエチレンテレフタレート−プラスチック、ポリ塩化ビニル−プラスチック、透明なポリオレフィン−プラスチック（例えば、メタロセン触媒重合により製造可能）またはアクリロニトリル−ブタジエン−スチレン（ＡＢＳ）−プラスチックであってよい。更に、これは種々の熱可塑性プラスチックの混合物（ブレンド）からなっていてもよい。
【００１５】
透明な熱可塑性プラスチックベース材料は例えば光透過率（Ｄ６５）１５〜９２％、有利に６５〜９０％を有する。
【００１６】
一定の使用の際に、例えば非常に強力な太陽放射線による眩しさを回避すべき場合、透明な熱可塑性プラスチックベース材料に散乱剤、例えばＢａＳＯ４を、例えば０.５〜５質量％の量で、またはその他の光散乱剤、例えば光散乱ビーズを添加することもでき、このことにより最初に透明であったプラスチックは光を散乱し、半透明になる。
【００１７】
光散乱ビーズは、例えば０.１〜３０質量％、有利に０.５〜１０質量％の濃度で添加することができる。特にポリメチルメタクリレートからなるベース成形材料に特に好適であるメチルメタクリレートおよびスチレンまたはベンジルメタクリレートからなるコポリマーからなる架橋した光散乱ビーズは例えば、ＤＥ３５２８１６５Ｃ２、ＥＰ５７０７８２Ｂ１またはＥＰ６５６５４８Ａ２から公知である。
【００１８】
ＩＲ−吸収層
プラスチック製品の外側に位置する層（１ａ）、ウェブサンドイッチパネルにおいては上ウェブと呼ぶ、は有利にその外側にプラスチックからなり、ＩＲ−吸収剤１種以上を含有する付加的な層（３）を有する。この付加的な層（３）は同時押出層、塗料層またはラミネートされたフィルム層であってよい。
【００１９】
付加的な層（３）の層厚は、例えば２〜２５０μｍの範囲である、
同時押出した層（３）の層厚は、５〜２５０、有利に２０〜１５０、特に５０〜１２５μｍの範囲に有利にある、
ラミネートした層（３）の層厚は、１０〜２５０、有利に１０〜１００μｍの範囲に有利にある、
塗料層（３）の層厚は、乾燥した後、２〜５０、有利に５〜２５μｍの範囲に有利にある。
【００２０】
あまり有利ではないが、付加的な層（３）はベース成形体と固定的に結合していなくてもよい。付加的な層（３）を押出成形または流し込み成形法により別のシートまたはフィルムとして製造し、ベース成形体と、例えばフレームを用いて取り付けるかまたは接着助剤を用いて結合することもできる。その場合、担持するフィルムに関しては層厚は例えば１０〜２５０、有利に１０〜１００μｍであり、シートに関しては２５０μｍ〜５ｍｍ、有利に１〜４ｍｍである。
【００２１】
ＩＲ−吸収剤およびプラスチックマトリックスをＵＶ−線による分解から保護するために、ＩＲ−吸収層（３）は付加的にＵＶ−吸収剤を通常の濃度で、例えば０.１〜１５質量％で含有することができる。ＵＶ−吸収剤は揮発性で、低分子量のＵＶ−吸収剤、僅かに揮発性で、高分子量のＵＶ−吸収剤、または共重合可能なＵＶ−吸収剤であってよい（例えばＥＰ０３５９６２２Ｂ１参照）。
【００２２】
ＩＲ吸収層（３）のプラスチックマトリックスは熱可塑性、熱弾性または架橋していてよい、透明なプラスチックベース材料からなる。有利に、ＩＲ吸収層（３）のプラスチックベース材料はベース成形体もこれからなる透明な熱可塑性プラスチックベース材料の同じタイプからなる、すなわち、例えばポリメチルメタクリレートプラスチック、耐衝撃性に変性されたポリメチルメタクリレートプラスチック、ポリカーボネートプラスチック（分枝または線状ポリカーボネート）、ポリスチレンプラスチック、ポリエチレンテレフタレート−プラスチックまたはアクリロニトリル−ブタジエン−スチレン（ＡＢＳ）−プラスチックからなる。
【００２３】
この際、ベース成形体は、例えばプラスチックタイプの高い粘性の変性体、例えばポリメチルメタクリレートからなっていてよく、かつプラスチックマトリックスは同じタイプの低い粘性の変性体、例えば特に同時押出のために特に好適である、例えば低粘性のポリメチルメタクリレートからなっていてよい。
【００２４】
ＩＲ−吸収剤の存在により、外側の層（３）およびこれによりプラスチック製品全体は、使用したＩＲ−吸収剤により緑色〜褐色がかった青緑色に見える。この色印象（Farbeindruck）を回避または減少させたい場合には、光散乱性の顔料、例えば白色顔料、例えば硫酸バリウムを、０.５〜５質量％の量で添加することができる。このことは、光を散乱させることにより、透過する太陽光による眩しさを減少させるという、技術的な利点を有する。場合により、着色剤を添加することにより色印象を調整することもできる。
【００２５】
一定の使用、例えば著しく強力な太陽放射線による眩しさの効果を回避すべき場合には、付加的な層（３）の透明なプラスチックベース材料に散乱剤、例えばＢａＳＯ４またはその他の光散乱剤、例えば光散乱ビーズを添加することもでき、これにより当初の透明なプラスチックは光を散乱し、半透明になる。
【００２６】
ＩＲ−吸収層である透明なプラスチックからなる付加的な層（３）上に、場合により、更に１層以上の、例えば同時押出された、塗装された、またはラミネートされた、プラスチック、有利には透明なプラスチックからなる層が存在していてよい。この場合、ＩＲ−吸収層は外側ではなく、プラスチック製品の外側層の内側にある。この更なる１つのまたは複数の層は種々の機能を有していてよく、例えばＩＲ−吸収層の機械的保護、例えば耐引掻層として、アンチグラフィート（Anti-Graffity）層、ＵＶ吸収層、色印象に作用させるための顔料含有層などである。この更なる層の層厚は、２〜２００、有利に５〜６０μｍの範囲にあるのが有利である。
【００２７】
例えばポリカーボネートからなるサンドイッチパネルの場合、ＩＲ−吸収層上に更に付加的に、ＵＶ−吸収剤を含有し、このポリカーボネートを屋外暴露による損傷から早期に保護する、同時押出層を担持するのが有利である（付加的なＵＶ−吸収層を備えるポリカーボネートからなるサンドイッチパネルは例えば、ＥＰ０３５９６２２Ｂ１から公知である）。ＵＶ−吸収剤は揮発性の、低分子量のＵＶ−吸収剤または僅かに揮発性の、高分子量のＵＶ−吸収剤または共重合可能なＵＶ−吸収剤であってよく、例えば２〜１００μｍの層厚を有する層中に、例えば２〜１５質量％の濃度で含有されていてよい。
【００２８】
ＩＲ−吸収剤
本発明の実施のために好適なＩＲ−吸収性化合物を、種々の熱可塑性プラスチックに添加物として使用することは、原則的に公知である（従来技術を参照）。
【００２９】
付加的な層（３）は、プラスチック製品の透明性を損なわないＩＲ−吸収剤を含有する。このことは、プラスチック製品が含有するＩＲ−吸収剤の存在においても、澄明に透明であることを意味する。このことは、ＩＲ−吸収剤が付加的な層のプラスチックマトリックス中に言わば可溶性であるかまたは共重合されるので、可能である。可溶性のＩＲ−吸収剤は比較的高分子であり、その下にまたは場合によりその上に存在するプラスチック層中に移行しない。
【００３０】
ＩＲ−吸収剤は有機Ｃｕ（ＩＩ）−ホスフェート−化合物であってよい。例えば、有機Ｃｕ（ＩＩ）−ホスフェート−化合物が有利であり、これはリン酸メタクリロイルオキシエチルエステル（ＰＭＯＥ）４質量部および炭酸銅（ＩＩ）（ＫＣＢ）１質量部を含有していてよい（例１参照）。
【００３１】
好適であるのは、更に、例えば有機Ｃｕ（ＩＩ）−ホスフェート−錯体であり、これは例えば特許ＪＰ５６１２９２４３およびＥＰ１９０９７に記載されている。これらの化合物はポリメチルメタクリレートプラスチックからなる重合性の塗料層中にコモノマーとして使用することができる。これは、同時にその架橋性の作用によりプラスチック表面に高い耐引掻性を付与する。
【００３２】
ＩＲ−吸収剤がフタロシアニン誘導体であってもよい。有利であるのは例えばＥＰ６０７０３１およびＪＰ０６２４０１４６に記載されているような、フタロシアニン誘導体である。
【００３３】
ＩＲ−吸収剤がペリレン誘導体であるかまたは例えばクオータリレンテトラカルボンイミド化合物（Quaterryentetracarbonsaeureimid-Verbindung）であってよい、例えばＥＰ５９６２９２中に記載されている。
【００３４】
非架橋性の化合物は、例えば同時押出法のために、または溶剤の蒸発により自体硬化する非重合性の塗料中への担持のために好適であるので有利である。シートの製造に一般に均質な層厚分布を可能とするので、予め完成したフィルムとラミネートすることによりＩＲ−吸収層を担持することは有利である。ＩＲ−吸収剤を含有するラミネートしたフィルム層は多くの場合、相応する同時押出した層より均質である。高い分子量を有するＩＲ−吸収剤または共重合したＩＲ−吸収剤は特に移行安定性であるという利点を有する、すなわち高い製造温度または使用温度においてまたは使用期間の間、実質的にその下または場合によりその上に存在するプラスチック層中に移行しない。
【００３５】
ＩＲ−吸収剤は同時押出したまたはラミネートしたプラスチックマトリックス中に０.０１〜５、有利に０.０５〜２、特に０.１〜０.５質量％の濃度で存在する。
【００３６】
重合性の塗料系中には、塗料乾燥物質に対して、例えば０.１〜５質量％の濃度であってよい。
【００３７】
非重合性の塗料系中には、塗料乾燥物質に対して、例えば０.２〜５質量％の濃度であってよい。
【００３８】
選択係数（ＳＫ−数、Ｔ／ｇ、ＤＩＮ６７５０７による）
光透過率（Ｔ）および全エネルギー透過度（ｇ）の比は１.１５より大であるべきであり、有利には１.２〜１.８、特に１.３〜１.６である。全エネルギー透過度（ｇ）は製品を通過する太陽放射線のエネルギーの割合を記載する。これは直接透過した放射線と吸収により生じた熱の割合から構成される。高い断熱性は、製品がそれぞれ空気室により熱的に分離されている少なくとも２つの固体層からなることにより達せられる。これらの層は細いブリッジにより相互に結合している。ＩＲ−吸収層はベース材料上に付着する、１種以上のＩＲ−吸収性化合物を含有する透明なプラスチックからなる被覆層からなる。ＩＲ−吸収性化合物の濃度および被覆層の層厚は、例えば７８０〜１１００ｎｍの範囲で吸収の最大が少なくとも２５％、特に少なくとも５０％であるように選択するのが有利である。７８０〜１１００ｎｍの範囲の平均吸収は例えば有利には少なくとも５、特に有利には少なくとも１０、殊に有利には少なくとも１５％であってよい。多重ウェブサンドイッチパネルの幾何学的配置はＤＩＮ５２６１２による熱伝導係数が４Ｗ／ｍ２Ｋ以下、有利に３〜１.５Ｗ／ｍ２Ｋであるように選択される。
【００３９】
使用
本発明によるプラスチック製品はガラス化部材、屋根用部材、断熱部材として使用することができる。
【００４０】
本発明の利点
太陽の放射線の光のエネルギー割合は約５０％、ＵＶ−線の割合は約５％およびＮＩＲ−線は約４５％である。これら３種全ての種類の放射線はガラス化空間（verglasten Raemen）の加熱に寄与する。公知技術の断熱ガラス化は太陽の放射線の反射または吸収に基づく。最も簡単なシステムにおいては、全エネルギー透過度を太陽の放射線の全領域（３００ｎｍ〜２５００ｎｍ）における放射線透過の減少により低下させる。カーボンブラック顔料はこの範囲において放射を吸収し、こうしてその層厚もしくは濃度により全エネルギー透過度を減少させる。これにより、同様に光透過も減少する。従って、全エネルギー透過度に対する光透過率の割合を意味する選択係数は、このシステムにおいては標準のガラス化におけるより大きくはないし、更にカーボンブラック顔料の場合にはより悪い。しかしながら、高い選択係数が有利である、室温のような適用もある。高い選択係数は３８０〜７８０ｎｍの可視の波長領域における選択的に高い透過率とＩＲ−線（＞７８０ｎｍ）およびＵＶ−線（＜３８０ｎｍ）に対する遮蔽により達せられる。この選択性は反射性のシステムにおいて干渉により生じる。表面を異なる屈折率のサブミクロンの領域の層厚で蒸着するか、またはそのような干渉層をすでに含有する顔料を使用する。表面の蒸着は技術的に非常に多くの労力を必要とし、顔料の使用は放射線の強い散乱に導き、これにより透明性が失われる。吸収システムは可視の領域で僅かな吸収を示し、ＮＩＲ−領域においては高い吸収を示す物質を使用する。
【００４１】
このシステムの欠点は、吸収された放射線がガラス化した製品の加熱に導くことにある。図１は実情を明らかにしている。ＵＶ−、ＶＩＳ−およびＮＩＲ−線からなる太陽放射線がガラス化体を照射する。可視領域の放射線の大部分が透過する。ガラス化により吸収される放射線の部分は長波熱線として外側（ｑa）に、および僅かな程度で内側（ｑi）に放出される。本発明による対流の状況の利用により、著しく多くの熱が内側より外側に放出される。
【００４２】
内側に室中に放出される長波の熱線の部分は、全エネルギー透過度に寄与する。ＩＲ−線の吸収が透明な製品の外側だけに生じるのであれば、ガラス化製品の熱伝導係数（ｋ−値）が小さいほど割合ｑiは小さい。このことは選択係数の明らかな上昇に導く。更なる利点は、容易に製造することができることである。同時押出法は、連続的な方法で低いｋ−値を有する多重ウェブサンドイッチパネルにＩＲ−吸収剤を含有する被覆層を一緒に直接設けることを可能にする。
【００４３】
光透過率、全エネルギー透過度および選択係数
光透過率および全エネルギー透過度は被覆層中のＩＲ−吸収剤の種類、濃度および層厚並びにベース体により決まる。好適な光透過率は使用により決まる。温室においては、光透過率は収穫高に直接影響を与えるので、これは非常に高くなくてはならない。空気調節されている建築物中の歩行者通路の屋根または広い面積でのガラス化においては、むしろ非常に低い全エネルギー透過度が重要である。可視領域もＮＩＲ−領域も吸収する被覆層中に更にカーボンブラック顔料またはその他の着色剤を添加することにより、光透過率および同様に全エネルギー透過度が更に減少する。最少光透過率が３０％であるべきであり、ベース体が二重ウェブサンドイッチパネルである場合には、最大光透過率は８６％までであるべきである。被覆していないウェブサンドイッチパネルの場合には、選択係数は約１であり、かつ本発明の意味において１つの側で被覆されたシステムは１.４を越えるＳＫ−数を有した。
【００４４】
プラスチック製品が、例えば少なくとも２つの平行なプラスチック層からなり、これが鉛直または斜めに配置されたブリッジにより相互に結合している、多重ウェブサンドイッチパネルの形を有する。両方の外側シートの典型的な層厚は０.２ｍｍ〜５ｍｍ、有利に０.５ｍｍ〜３ｍｍである。場合により存在する内側シートの典型的な層厚は０.０５〜２ｍｍ、有利に０.１〜１ｍｍである。効果的な断熱を達成するためには、シート間の間隔は少なくとも１ｍｍであり、有利には４ｍｍより大である。ブリッジの層厚は０.２ｍｍ〜５ｍｍ、有利に０.５ｍｍ〜３ｍｍである。好適なブリッジの間隔は５ｍｍ〜１５０ｍｍ、有利に１０ｍｍ〜８０ｍｍである。この製品は全体でＤＩＮ５２６１９による熱伝導係数Ｋが４Ｗ／ｍ２Ｋ未満であり、有利に３Ｗ／ｍ２Ｋ未満であるように構成されている。ベース材料は、このために好適な透明なプラスチック、例えば、ポリメチルメタクリレートプラスチック、耐衝撃性に変性されたポリメチルメタクリレート（例えば、ＥＰ−Ａ０７３３７５４を参照）、ポリカーボネートプラスチック（分枝または線状ポリカーボネート）、ポリスチレンプラスチック、スチレン−アクリル−ニトリルプラスチック、ポリエチレンテレフタレート−プラスチック、グリコール変性ポリエチレンテレフタレート−プラスチック、ポリ塩化ビニル−プラスチック、透明なポリオレフィン−プラスチック（例えば、メタロセン触媒重合により製造可能）またはアクリロニトリル−ブタジエン−スチレン（ＡＢＳ）−プラスチックからなる。更に、これは種々の熱可塑性プラスチックの混合物（ブレンド）からなっていてもよい。ポリメチルメタクリレートとは、本発明においては、少なくとも６０質量％まで、有利には少なくとも８０質量％までメチルメタクリレートからなる固い非晶質プラスチックであると理解される。ポリカーボネートプラスチックは主に、ビスフェノールの、特にビスフェノールＡのポリカーボネートである。
【００４５】
ＩＲ−吸収被覆層
被覆層は透明な付着性結合剤からなる。付着とは、製品を冷時または熱可塑性に加熱した状態で曲げる際に被覆が剥離しない程度に高くあるべきである。個々の場合には、使用したプラスチックの選択は被覆法および使用特性の要求により決まる。多くのプラスチックへの良好な接着、高い耐候性、耐黄変性および耐老化性という観点の下に、ポリアクリレートプラスチックおよびポリメタクリレートプラスチックをベースとする結合剤が特に好適である。塗料塗布において、塗料層は結合剤およびＩＲ−吸収性物質の他に結合剤のための液体キャリヤーを含有する液体塗料から製造される。これは、通常の塗料用溶剤、例えばエステル、アルコール、エーテル、ケトン、芳香族、塩化炭化水素またはこれらの混合物である。反応性樹脂においては多官能性アクリルエステルがこの機能を受け持つ。液体キャリヤーの量は、加工法により決まる；これは例えば塗料の３０〜８５％である。結合剤は塗料中に分散した形で存在し、有利には水性プラスチック分散液の形で存在する。これは塗装技術で通常行われるように、流れ調整剤を備えていてよい。流れ調整剤とは、主に高沸点の有機溶剤もしくは分散プラスチックの膨潤剤であると理解される。
【００４６】
このＩＲ−吸収層は、３８０ｎｍ〜７８０ｎｍの可視の波長領域、特に４５０ｎｍ〜６５０ｎｍの領域に低い吸収、および７８０ｎｍ〜２０００ｎｍの領域、特に７８０ｎｍ〜１１００ｎｍの領域に高い吸収を示す１種以上の化合物を含有する。このＩＲ−吸収剤は付加的な層（３）のプラスチックに混合することができるか、またはこれと共重合することができる。被覆層中のＩＲ−吸収剤の濃度はその吸光係数および被覆層の層厚により決まる。その濃度は付加的な層（３）の波長領域７８０〜１１００ｎｍにおける透過の平均値が８０％未満、有利に６５％未満であるように、選択すべきである。更に、付加的な層（３）はＵＶ−吸収剤を含有していてよい、このＵＶ−吸収剤はベース材料およびＩＲ−吸収剤をＵＶ−線から保護し、更にＵＶ−線（太陽放射線の全エネルギーの約５％）のエネルギー透過も阻止するので、選択係数も上昇させる。
【００４７】
例
例１：
ＩＲ−吸収剤として、銅ホスフェート錯体を使用する。これはリン酸メタクリロイルオキシエチルエステル（ＰＭＯＥ）２０ｇを炭酸銅（ＩＩ）（ＫＣＢ）５ｇおよびＨ２Ｏ１ｇとメチルメタクリレート２６０ｇ中で５０℃〜６０℃で３０分間および引き続き室温で４時間攪拌し、濾別することにより製造した。その後、２,２′−アゾビス−（イソブチルニトリル）（ＡＩＢＮ）０.０５％を添加し、間隔１０ｍｍを有するガラスシート２枚の間で４０℃で１７時間重合した。完成したポリメチルメタクリレート（ＰＭＭＡ）−シートは透明であり、淡青色を有する。このシートに関して、光透過率［Ｔ（６５）］、全エネルギー透過度［ｇ］および選択係数［Ｔ／ｇ］をＤＩＮ６７５０７により調べた。更に、このシートおよび層厚３ｍｍのＩＲ−吸収剤不含のポリメチルメタクリレート−複合システムを製造した、その際シートの間隔は１６ｍｍでありかつこの複合システムに関して同様に前記の値を調べた。この値を第１表に記載する：
【００４８】
【表１】
2004536733.tif 000003
【００４９】
シート数が増す毎に吸収されるエネルギーがますます外側に、すなわち放射線源に向いた面に放出されるので、選択係数はより大きくなる。
【００５０】
例２
耐衝撃変性ポリメチルメタクリレート（ＰＭＭＡ）からなる四重ウェブサンドイッチパネル（層厚３２ｍｍ）を上ウェブ上に層厚１００μｍの同時押出層と共に押出成形する。ＰＭＭＡからなる同時押出層はクオータリレンテトラカルボン酸イミド−化合物タイプ（Uvinul（Ｒ） 7790 IR）からなるＩＲ−吸収剤０.２６％を含有する。下記の表中に、上ウェブ単独、上ウェブおよび下ウェブ、上ウェブ、中間ウェブ１層および下ウェブ、上ウェブ、中間ウェブ２層および下ウェブに関する、光透過率、全エネルギー透過度および選択係数を記載した。
【００５１】
【表２】
2004536733.tif 000004
【図面の簡単な説明】
【００５２】
【図１】上ウェブ（１ａ）、下ウェブ（１ｂ）、中間ウェブ（１ｃ）および（１ｄ）、ブリッジ（２）およびＩＲ−吸収剤を含有する外側層（３）を有する四重ウェブサンドイッチパネルの概略断面図である。
【国際公開パンフレット】
2004536733.tif 000005
2004536733.tif 000006
2004536733.tif 000007
2004536733.tif 000008
2004536733.tif 000009
2004536733.tif 000010
2004536733.tif 000011
2004536733.tif 000012
2004536733.tif 000013
2004536733.tif 000014
2004536733.tif 000015
2004536733.tif 000016
2004536733.tif 000017
2004536733.tif 000018
2004536733.tif 000019
2004536733.tif 000020
2004536733.tif 000021
2004536733.tif 000022
2004536733.tif 000023
2004536733.tif 000024
2004536733.tif 000025
2004536733.tif 000026
2004536733.tif 000027
2004536733.tif 000028
2004536733.tif 000029
2004536733.tif 000030
【国際調査報告】
2004536733.tif 000031
2004536733.tif 000032
2004536733.tif 000033
2004536733.tif 000034
2004536733.tif 000035
2004536733.tif 000036